【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
可視透過性基板と、
前記可視透過性基板に結合された第１の可視透過性電極と、
前記第１の可視透過性電極の上にある第２の可視透過性電極と、
前記第１の可視透過性電極と前記第２の可視透過性電極との間の第１の可視透過性活性層であって、前記第１の可視透過性活性層が、近赤外線吸収光活性化合物を含む受容体材料を含み、前記近赤外線吸収光活性化合物が、近赤外吸収供与体受容体（近赤外ＤＡ）ジシアノ−インダンジオン分子を含み、前記近赤外ＤＡジシアノ−インダンジオン分子が、式：
【化１】
2020524404.tif 000001
またはその誘導体を有し、式中、
Ｙは、Ｆ、Ｃｌ、Ｂｒ、アルコキシ、アルキル、およびアリールからなる群から選択され、
各添字ｎは、独立して０、１、２、３、または４であり、
各Ｘは、Ｃ（ＣＮ）２、Ｏ、Ｓ、Ｃ（Ｏ）、およびＳＯ２からなる群から独立して選択され、
「Ａｒ」とマークされた各環は、独立して選択されたアリール基であり、
縮合パイ系架橋基は、（例えば、アリール、アルキル、ヘテロアリール、ハロなどで）非置換または置換されており、
前記近赤外線吸収光活性化合物が、第１の最大近赤外線吸収強度および第１の最大可視吸収強度を示し、前記第１の最大近赤外線吸収強度が、前記第１の最大可視吸収強度よりも大きい、第１の可視透過性活性層と、
前記第１の可視透過性電極と前記第２の可視透過性電極との間の第２の可視透過性活性層であって、前記第２の可視透過性活性層が、近赤外での第２の最大吸収強度および第２の最大可視吸収強度を示す供与体材料を含み、前記第２の最大吸収強度が、前記第２の最大可視吸収強度よりも大きい、第２の可視透過性活性層と、
を含む、可視透過性光起電力デバイス。
【請求項２】
前記供与体材料が、ホウ素−ジピロメテン化合物を含む、請求項１に記載の可視透過性光起電力デバイス。
【請求項３】
前記供与体材料が、フタロシアニンまたはナフタロシアニンを含む、請求項１に記載の可視透過性光起電力デバイス。
【請求項４】
前記第１の可視透過性光活性層が、前記第１の可視透過性電極に結合されているか、または、前記第１の可視透過性光活性層が、前記第２の可視透過性電極に結合されている、請求項１に記載の可視透過性光起電力デバイス。
【請求項５】
前記第１の可視透過性光活性層および前記第２の可視透過性光活性層が、別個の、混合された、または部分的に混合された層に対応する、請求項１に記載の可視透過性光起電力デバイス。
【請求項６】
前記受容体材料による最大近赤外吸収が、前記供与体材料による最大近赤外吸収に対して赤方偏移している、請求項１に記載の可視透過性光起電力デバイス。
【請求項７】
前記受容体材料による最大近赤外吸収が、前記供与体材料による最大近赤外吸収に対して青方偏移している、請求項１に記載の可視透過性光起電力デバイス。
【請求項８】
前記近赤外ＤＡジシアノ−インダンジオン分子が、２００ａｍｕ〜１０００ａｍｕ、３００ａｍｕ〜８００ａｍｕ、または４００ａｍｕ〜６００ａｍｕの分子量を有する、請求項１に記載の可視透過性光起電力デバイス。
【請求項９】
前記近赤外ＤＡジシアノ−インダンジオン分子が、以下である、請求項１に記載の可視透過性光起電力デバイス。
【化２】
2020524404.tif 000002
【請求項１０】
前記供与体材料が、ホウ素−ジピロメテン化合物、フタロシアニン、ナフタロシアニン、ニッケルジチオレート化合物、ベンゾ−ビス−チアジアゾール、ベンゾチアジアゾール、またはそれらの組み合わせを含む、請求項１に記載の可視透過性光起電力デバイス。
【請求項１１】
可視透過性基板と、
前記可視透過性基板に結合された第１の可視透過性電極と、
前記第１の可視透過性電極の上にある第２の可視透過性電極と、
前記第１の可視透過性電極と前記第２の可視透過性電極との間の第１の可視透過性活性層であって、前記第１の可視透過性活性層が、近赤外線吸収光活性化合物を含む受容体材料を含み、前記近赤外線吸収光活性化合物が、近赤外吸収供与体受容体（近赤外ＤＡ）ジケトピロロピロールジフェニルチエニルアミン分子を含み、  前記近赤外ＤＡジケトピロロピロールジフェニルチエニルアミン分子が、式：
【化３】
2020524404.tif 000003
またはその誘導体を有し、
式中、Ｒ１およびＲ２は、アルキル、シクロアルキルからなる群から独立して選択され、
Ａ１およびＡ２は、アルキレン、アリーレン、ヘテロアリーレン、シクロアルキレン、およびヘテロシクリレンからなる群から独立して選択され、
前記近赤外線吸収光活性化合物が、第１の最大近赤外線吸収強度および第１の最大可視吸収強度を示し、前記第１の最大近赤外線吸収強度が、前記第１の最大可視吸収強度よりも大きい、第１の可視透過性活性層と、
前記第１の可視透過性電極と前記第２の可視透過性電極との間の第２の可視透過性活性層であって、前記第２の可視透過性活性層が、近赤外での第２の最大吸収強度および第２の最大可視吸収強度を示す供与体材料を含み、前記第２の最大吸収強度が、前記第２の最大可視吸収強度よりも大きい、第２の可視透過性活性層と、
を含む、可視透過性光起電力デバイス。
【請求項１２】
前記近赤外ＤＡジケトピロロピロールジフェニルチエニルアミン分子が、以下である、請求項１１に記載の可視透過性光起電力デバイス。
【化４】
2020524404.tif 000004
【請求項１３】
前記供与体材料が、ホウ素−ジピロメテン化合物、フタロシアニン、ナフタロシアニン、ニッケルジチオレート化合物、ベンゾ−ビス−チアジアゾール、ベンゾチアジアゾール、またはそれらの組み合わせを含む、請求項１１に記載の可視透過性光起電力デバイス。
【請求項１４】
前記供与体材料が、ホウ素−ジピロメテン化合物を含む、請求項１１に記載の可視透過性光起電力デバイス。
【請求項１５】
前記供与体材料が、フタロシアニンまたはナフタロシアニンを含む、請求項１１に記載の可視透過性光起電力デバイス。
【請求項１６】
前記第１の可視透過性光活性層が、前記第１の可視透過性電極に結合されているか、または、前記第１の可視透過性光活性層が、前記第２の可視透過性電極に結合されている、請求項１１に記載の可視透過性光起電力デバイス。
【請求項１７】
前記第１の可視透過性光活性層および前記第２の可視透過性光活性層が、別個の、混合された、または部分的に混合された層に対応する、請求項１１に記載の可視透過性光起電力デバイス。
【請求項１８】
前記受容体材料による最大近赤外吸収が、前記供与体材料による最大近赤外吸収に対して赤方偏移している、請求項１１に記載の可視透過性光起電力デバイス。
【請求項１９】
前記受容体材料による最大近赤外吸収が、前記供与体材料による最大近赤外吸収に対して青方偏移している、請求項１１に記載の可視透過性光起電力デバイス。
【請求項２０】
前記近赤外ＤＡジケトピロロピロールジフェニルチエニルアミン分子が、２００ａｍｕ〜１０００ａｍｕ、３００ａｍｕ〜８００ａｍｕ、または４００ａｍｕ〜６００ａｍｕの分子量を有する、請求項１１に記載の可視透過性光起電力デバイス。
【手続補正２】
【補正対象書類名】明細書
【補正対象項目名】０２８９
【補正方法】変更
【補正の内容】
【０２８９】
採用されている用語と表現は、説明の用語として使用されており、限定ではなく、そして、そのような用語および表現を使用して、図示および説明された特徴の同等物またはその一部を除外する意図はないが、請求される本発明の範囲内で様々な修正が可能であることが認識される。したがって、本発明は好ましい実施形態および任意の特徴によって具体的に開示されたが、本明細書に開示された概念の修正および変形は当業者に頼ることができ、そして、そのような修正および変形は、添付の特許請求の範囲によって定義される本発明の範囲内であるとみなされることを理解されたい。
さらに、本明細書は以下を開示する。
（項目１）
可視透過性基板と、
前記可視透過性基板に結合された第１の可視透過性電極と、
前記第１の可視透過性電極の上にある第２の可視透過性電極と、
前記第１の可視透過性電極と前記第２の可視透過性電極との間の第１の可視透過性活性層であって、前記第１の可視透過性活性層が、近赤外線吸収光活性化合物を含む受容体材料を含み、前記近赤外線吸収光活性化合物が、第１の最大近赤外線吸収強度および第１の最大可視吸収強度を示し、前記第１の最大近赤外線吸収強度が、前記第１の最大可視吸収強度よりも大きい、第１の可視透過性活性層と、
前記第１の可視透過性電極と前記第２の可視透過性電極との間の第２の可視透過性活性層であって、前記第２の可視透過性活性層が、近赤外での第２の最大吸収強度および第２の最大可視吸収強度を示す供与体材料を含み、前記第２の最大吸収強度が、前記第２の最大可視吸収強度よりも大きい、第２の可視透過性活性層と、
を含む、可視透過性光起電力デバイス。
（項目２）
前記供与体材料が、ホウ素−ジピロメテン化合物を含む、項目１に記載の可視透過性光起電力デバイス。
（項目３）
前記供与体材料が、フタロシアニンまたはナフタロシアニンを含む、項目１に記載の可視透過性光起電力デバイス。
（項目４）
前記第１の可視透過性光活性層が、前記第１の可視透過性電極に結合されているか、または、前記第１の可視透過性光活性層が、前記第２の可視透過性電極に結合されている、項目１に記載の可視透過性光起電力デバイス。
（項目５）
前記第１の可視透過性光活性層および前記第２の可視透過性光活性層が、別個の、混合された、または部分的に混合された層に対応する、項目１に記載の可視透過性光起電力デバイス。
（項目６）
前記受容体材料による最大近赤外吸収が、前記供与体材料による最大近赤外吸収に対して赤方偏移している、項目１に記載の可視透過性光起電力デバイス。
（項目７）
前記受容体材料による最大近赤外吸収が、前記供与体材料による最大近赤外吸収に対して青方偏移している、項目１に記載の可視透過性光起電力デバイス。
（項目８）
前記近赤外吸収光活性化合物が、近赤外吸収供与体受容体（近赤外ＤＡ）分子を含む、項目１に記載の可視透過性光起電力デバイス。
（項目９）
前記近赤外ＤＡ分子が、ジシアノ−インダンジオン、ジシアノ−インダンジオン誘導体、ベンゾ−ビス−チアジアゾール、ベンゾ−ビス−チアジアゾール誘導体、ベンゾチアジアゾール、ベンゾチアジアゾール誘導体、ジケトピロロピロールジフェニルチエニルアミン、ジケトピロロピロールジフェニルチエニルアミン誘導体、およびそれらの組み合わせからなる群から選択される、項目８に記載の可視透過性光起電力デバイス。
（項目１０）
前記近赤外ＤＡ分子が、２００ａｍｕ〜１０００ａｍｕ、３００ａｍｕ〜８００ａｍｕ、または４００ａｍｕ〜６００ａｍｕの分子量を有する、項目９に記載の可視透過性光起電力デバイス。
（項目１１）
前記ジシアノ−インダンジオンが、式：
【化１５９】
2020524404.tif 000005
またはその誘導体を有し、式中、
Ｙは、Ｆ、Ｃｌ、Ｂｒ、アルコキシ、アルキル、およびアリールからなる群から選択され、
各添字ｎは、独立して０、１、２、３、または４であり、
各Ｘは、Ｃ（ＣＮ）２、Ｏ、Ｓ、Ｃ（Ｏ）、およびＳＯ２からなる群から独立して選択され、
「Ａｒ」とマークされた各環は、独立して選択されたアリール基であり、
縮合パイ系架橋基は、（例えば、アリール、アルキル、ヘテロアリール、ハロなどで）非置換または置換されている、項目９に記載の可視透過性光起電力デバイス。
（項目１２）
前記ジシアノ−インダンジオンが、式：
【化１６０】
2020524404.tif 000006
またはその誘導体を有し、式中、
Ｚは、独立してＨまたは以下の式を有する基であり、
【化１６１】
2020524404.tif 000007
式中、波線は、パイ系への接続点を表し、
Ｙは、Ｆ、Ｃｌ、Ｂｒ、アルコキシ、アルキル、およびアリールからなる群から選択され、
各添字ｎは、独立して０、１、２、３、または４であり、
ｔは、１または２であり、
各Ｘは、Ｃ（ＣＮ）２、Ｏ、Ｓ、Ｃ（Ｏ）、およびＳＯ２からなる群から独立して選択され、
「Ａｒ」とマークされた各環は、独立して選択されたアリール基であり、
パイ系架橋基は、（例えば、アリール、アルキル、ヘテロアリール、ハロなどで）非置換または置換されている、項目９に記載の可視透過性光起電力デバイス。
（項目１３）
前記ジシアノ−インダンジオンが、以下からなる群から選択される、項目９に記載の可視透過性光起電力デバイス。
【化１６２】
2020524404.tif 000008
（項目１４）
前記近赤外ＤＡ分子が、ジシアノ−インダンジオンまたはジシアノ−インダンジオン誘導体であり、前記供与体材料が、ホウ素−ジピロメテン化合物、フタロシアニン、ナフタロシアニン、ニッケルジチオレート化合物、ベンゾ−ビス−チアジアゾール、ベンゾチアジアゾール、またはそれらの組み合わせを含む、項目１に記載の可視透過性光起電力デバイス。
（項目１５）
前記ベンゾ−ビス−チアジアゾールが、式：
【化１６３】
2020524404.tif 000009
またはその誘導体を有し、式中、
Ｒ１、Ｒ２、Ｒ３、およびＲ４の各々は、アルキル、アルケニル、アルキニル、アリール、ヘテロアリール、シクロアルキル、およびヘテロシクリルからなる群から独立して選択され、
Ａ１およびＡ２は、アルキレン、アリーレン、ヘテロアリーレン、シクロアルキレン、およびヘテロシクリレンからなる群から独立して選択され、
Ｘは、Ｏ、Ｓ、Ｓｅ、およびＴｅからなる群から選択される、項目９に記載の可視透過性光起電力デバイス。
（項目１６）
前記ベンゾチアジアゾールが、式：
【化１６４】
2020524404.tif 000010
またはその誘導体を有し、式中、
Ｒ１、Ｒ２、Ｒ３、およびＲ４の各々は、アルキル、アルケニル、アルキニル、アリール、ヘテロアリール、シクロアルキル、およびヘテロシクリルからなる群から独立して選択され、
Ａ１およびＡ２は、アルキレン、アリーレン、ヘテロアリーレン、シクロアルキレン、およびヘテロシクリレンからなる群から独立して選択され、
Ｘは、Ｏ、Ｓ、Ｓｅ、およびＴｅからなる群から選択される、項目９に記載の可視透過性光起電力デバイス。
（項目１７）
前記近赤外ＤＡ分子が、ベンゾ−ビス−チアジアゾール、ベンゾ−ビス−チアジアゾール誘導体、ベンゾチアジアゾール、またはベンゾチアジアゾール誘導体であり、前記供与体材料が、ホウ素−ジピロメテン化合物、フタロシアニン、ナフタロシアニン、ニッケルジチオレート化合物、またはそれらの組み合わせを含む、項目９に記載の可視透過性光起電力デバイス。
（項目１８）
前記ジケトピロロピロールジフェニルチエニルアミンが、式：
【化１６５】
2020524404.tif 000011
またはその誘導体を有し、
式中、Ｒ１およびＲ２は、アルキル、シクロアルキルからなる群から独立して選択され、
Ａ１およびＡ２は、アルキレン、アリーレン、ヘテロアリーレン、シクロアルキレン、およびヘテロシクリレンからなる群から独立して選択される、項目９に記載の可視透過性光起電力デバイス。
（項目１９）
前記ジケトピロロピロールジフェニルチエニルアミン誘導体が、以下である、項目９に記載の可視透過性光起電力デバイス。
【化１６６】
2020524404.tif 000012
（項目２０）
前記近赤外ＤＡ分子が、ジケトピロロピロールジフェニルチエニルアミンまたはジケトピロロピロールジフェニルチエニルアミン誘導体であり、前記供与体材料が、ホウ素−ジピロメテン化合物、フタロシアニン、ナフタロシアニン、ニッケルジチオレート化合物、ベンゾ−ビス−チアジアゾール、ベンゾチアジアゾール、またはそれらの組み合わせを含む、項目１１に記載の可視透過性光起電力デバイス。
（項目２１）
可視透過性基板と、
前記可視透過性基板に結合された第１の可視透過性電極と、
前記第１の可視透過性電極の上にある第２の可視透過性電極と、
前記第１の可視透過性電極と前記第２の可視透過性電極との間の第１の可視透過性活性層であって、前記第１の可視透過性光活性層が、ホウ素−ジピロメテン系化合物を含み、前記ホウ素−ジピロメテン系化合物が、光活性化合物であり、第１の最大近赤外線吸収強度および第１の最大可視吸収強度を示し、前記第１の最大近赤外線吸収強度が、前記第１の最大可視吸収強度よりも大きい、第１の可視透過性活性層と、
前記第１の可視透過性電極と前記第２の可視透過性電極との間の第２の可視透過性光活性層であって、近赤外線または紫外線での第２の最大吸収強度および第２の最大可視吸収強度を示し、前記第２の最大吸収強度が、前記第２の最大可視吸収強度よりも大きい、第２の可視透過性光活性層と、を含む、可視透過性光起電力デバイス。
（項目２２）
前記第２の可視透過性光活性層が、第２のホウ素−ジピロメテン系を含む、項目２１に記載の可視透過性光起電力デバイス。
（項目２３）
前記第２の可視透過性光活性層が、ナフタレン−テトラカルボン酸ジイミド（ＮＴＣＤＩ）化合物を含む、項目２１に記載の可視透過性光起電力デバイス。
（項目２４）
前記光活性化合物が、電子受容体材料として機能し、前記第２の可視透過性光活性層が、電子供与体材料を含む、項目２１に記載の可視透過性光起電力デバイス。
（項目２５）
前記光活性化合物が、電子供与体材料として機能し、前記第２の可視透過性光活性層が、電子受容体材料を含む、項目２１に記載の可視透過性光起電力デバイス。
（項目２６）
前記第１の可視透過性光活性層および前記第２の可視透過性光活性層が、独立して１ｎｍ〜３００ｎｍの厚さを有する、項目２１に記載の可視透過性光起電力デバイス。
（項目２７）
前記第１の可視透過性光活性層および前記第２の可視透過性光活性層が、別個の、混合された、または部分的に混合された層に対応する、項目２１に記載の可視透過性光起電力デバイス。
（項目２８）
前記光活性化合物が、可視透過性である、項目２１に記載の可視透過性光起電力デバイス。
（項目２９）
前記第１の可視透過性光活性層が、前記第１の可視透過性電極に結合されているか、または、前記第１の可視透過性光活性層が、前記第２の可視透過性電極に結合されている、項目２１に記載の可視透過性光起電力デバイス。
（項目３０）
前記ホウ素−ジピロメテン系化合物が、式：
【化１６７】
2020524404.tif 000013
を有し、式中、
前記光活性化合物が、前記第１の最大近赤外吸収強度および前記第１の最大可視吸収強度を示し、
各Ｒ基は、独立して水素、ハロゲン、シアノ基、置換もしくは非置換アルキル基、置換もしくは非置換芳香族基、置換もしくは非置換縮合芳香族基、置換もしくは非置換複素芳香族基、置換もしくは非置換縮合複素芳香族基、置換もしくは非置換アミン基、または置換もしくは非置換アルコキシ基であるか、あるいは２つ以上のＲ基が置換もしくは非置換環基または置換もしくは非置換縮合環基を形成し、
各Ｘは、独立してＳ、Ｎ、またはＣ−Ｒである、項目２１に記載の可視透過性光起電力デバイス。
（項目３１）
前記ホウ素−ジピロメテン系化合物が、以下の式を有する、項目３０に記載の可視透過性光起電力デバイス。
【化１６８】
2020524404.tif 000014
。
（項目３２）
前記ホウ素−ジピロメテン系化合物が、以下の式を有する、項目３１に記載の可視透過性光起電力デバイス。
【化１６９】
2020524404.tif 000015
。
（項目３３）
前記ホウ素−ジピロメテン系化合物が、以下の式を有する、項目３０に記載の可視透過性光起電力デバイス。
【化１７０】
2020524404.tif 000016
（項目３４）
前記ホウ素−ジピロメテン系化合物が、以下の式を有する、項目３３に記載の可視透過性光起電力デバイス。
【化１７１】
2020524404.tif 000017
（項目３５）
前記ホウ素−ジピロメテン系化合物が、以下の式を有する、項目３０に記載の可視透過性光起電力デバイス。
【化１７２】
2020524404.tif 000018
（項目３６）
前記ホウ素−ジピロメテン系化合物が、式：
【化１７３】
2020524404.tif 000019
を有し、式中、
前記光活性化合物が、前記第１の最大近赤外吸収強度および前記第１の最大可視吸収強度を示し、
各Ｌ基は、独立して、単結合あるいは置換もしくは非置換アルキレン基、置換もしくは非置換アリーレン基、または置換もしくは非置換ヘテロアリーレン基から選択される二価の連結基であり、
各Ｒ基は独立して、水素、ハロゲン、シアノ基、置換もしくは非置換アルキル基、置換もしくは非置換芳香族基、置換もしくは非置換縮合芳香族基、置換もしくは非置換複素芳香族基、置換もしくは非置換縮合複素芳香族基、置換もしくは非置換アミン基、または置換もしくは非置換アルコキシ基であるか、あるいは２つ以上のＲ基が置換もしくは非置換環基または置換もしくは非置換縮合環基を形成し、
各Ｘは、独立してＳ、Ｎ、またはＣ−Ｒである、項目２１に記載の可視透過性光起電力デバイス。
（項目３７）
前記ホウ素−ジピロメテン系化合物が、以下の式を有する、項目３６に記載の可視透過性光起電力デバイス。
【化１７４】
2020524404.tif 000020
（項目３８）
前記ホウ素−ジピロメテン系化合物が、式：
【化１７５】
2020524404.tif 000021
を有し、式中、
前記光活性化合物が、前記第１の最大近赤外吸収強度および前記第１の最大可視吸収強度を示し、
Ａ１は、１つ以上のＲ基置換基を含む縮合または非縮合の芳香族または複素芳香族基であり、
各Ａ２は、独立して、１つ以上のＲ基置換基を含む縮合または非縮合の芳香族または複素芳香族基であり、
各Ｒ基は、独立して水素、ハロゲン、シアノ基、置換もしくは非置換アルキル基、置換もしくは非置換芳香族基、置換もしくは非置換縮合芳香族基、置換もしくは非置換複素芳香族基、置換もしくは非置換縮合複素芳香族基、置換もしくは非置換アミン基、または置換もしくは非置換アルコキシ基であるか、あるいは２つ以上のＲ基が置換もしくは非置換環基または置換もしくは非置換縮合環基を形成する、項目２１に記載の可視透過性光起電力デバイス。
（項目３９）
前記ホウ素−ジピロメテン系化合物が、式：
【化１７６】
2020524404.tif 000022
を有し、式中、
前記光活性化合物が、前記第１の最大近赤外吸収強度および前記第１の最大可視吸収強度を示し、
Ａ１は、１つ以上のＲ基置換基を含む縮合または非縮合の芳香族または複素芳香族基であり、
各Ａ２は、独立して、１つ以上のＲ基置換基を含む縮合または非縮合の芳香族または複素芳香族基であり、
各Ｒ基は、独立して水素、ハロゲン、シアノ基、置換もしくは非置換アルキル基、置換もしくは非置換芳香族基、置換もしくは非置換縮合芳香族基、置換もしくは非置換複素芳香族基、置換もしくは非置換縮合複素芳香族基、置換もしくは非置換アミン基、または置換もしくは非置換アルコキシ基であるか、あるいは２つ以上のＲ基が置換もしくは非置換環基または置換もしくは非置換縮合環基を形成する、項目３８に記載の可視透過性光起電力デバイス。
（項目４０）
前記ホウ素−ジピロメテン系化合物が、以下の式を有する、項目３９に記載の可視透過性光起電力デバイス。
【化１７７】
2020524404.tif 000023
（項目４１）
可視透過性基板と、
前記可視透過性基板に結合された第１の可視透過性電極と、
前記第１の可視透過性光活性層の上にある第２の可視透過性電極と、
前記第１の可視透過性電極と前記第２の可視透過性電極との間の第１の可視透過性活性層であって、前記第１の可視透過性光活性層が、以下の式を有する光活性化合物を含み、
【化１７８】
2020524404.tif 000024
式中、
前記光活性化合物は、第１の最大近赤外吸収強度および第１の最大可視吸収強度を示し、前記第１の最大近赤外吸収強度が、前記第１の最大可視吸収強度よりも大きく、
Ｍは、金属であり、
各Ｒ基は、独立して水素、ハロゲン、シアノ基、置換もしくは非置換アルキル基、置換もしくは非置換アルケニル基、置換もしくは非置換芳香族基、置換もしくは非置換縮合芳香族基、置換もしくは非置換複素芳香族基、置換もしくは非置換の縮合複素芳香族基、または置換もしくは非置換アルコキシ基であるか、あるいは２つ以上のＲ基が置換もしくは非置換環基または置換もしくは非置換縮合環基を形成する、第１の可視透過性光活性層と、
前記第１の可視透過性電極と前記第２の可視透過性電極との間の第２の可視透過性光活性層であって、近赤外線または紫外線での第２の最大吸収強度および第２の最大可視吸収強度を示し、前記第２の最大吸収強度が、前記第２の最大可視吸収強度よりも大きい、第２の可視透過性光活性層と、を含む、可視透過性光起電力デバイス。
（項目４２）
前記第２の可視透過性光活性層が、ホウ素−ジピロメテン系化合物を含む、項目４１に記載の可視透過性光起電力デバイス。
（項目４３）
前記第２の可視透過性光活性層が、フタロシアニンまたはナフタロシアニンを含む、項目４１に記載の可視透過性光起電力デバイス。
（項目４４）
前記光活性化合物が、電子受容体材料として機能し、前記第２の可視透過性光活性層が、電子供与体材料を含む、項目４１に記載の可視透過性光起電力デバイス。
（項目４５）
前記光活性化合物が、電子供与体材料として機能し、前記第２の可視透過性光活性層が、電子受容体材料を含む、項目４１に記載の可視透過性光起電力デバイス。
（項目４６）
前記第１の可視透過性光活性層および前記第２の可視透過性光活性層が、独立して１ｎｍ〜３００ｎｍの厚さを有する、項目４１に記載の可視透過性光起電力デバイス。
（項目４７）
前記第１の可視透過性光活性層および前記第２の可視透過性光活性層が、別個の、混合された、または部分的に混合された層に対応する、項目４１に記載の可視透過性光起電力デバイス。
（項目４８）
前記光活性化合物が、可視透過性である、項目４１に記載の可視透過性光起電力デバイス。
（項目４９）
前記第１の可視透過性光活性層が、前記第１の可視透過性電極に結合されているか、または、前記第１の可視透過性光活性層が、前記第２の可視透過性電極に結合されている、項目４１に記載の可視透過性光起電力デバイス。
（項目５０）
Ｍが、Ｆｅ、Ｃｏ、Ｎｉ、Ｃｕ、Ｚｎ、Ｍｏ、Ｐｄ、またはＰｔである、項目４１に記載の可視透過性光起電力デバイス。
（項目５１）
１つ以上のＲ基が、それぞれ独立して、メトキシ基、ジメチルアミノ基、シアノ基、チアゾリル基、フェニル基、マレイミド基、ナフチル基、またはフェナントレン基である、項目４１に記載の可視透過性光起電力デバイス。
（項目５２）
前記光活性化合物が、以下の式を有する、項目４１に記載の可視透過性光起電力デバイス。
【化１７９】
2020524404.tif 000025
（項目５３）
前記光活性化合物が、以下の式を有する、項目５２に記載の可視透過性光起電力デバイス。
【化１８０】
2020524404.tif 000026
（項目５４）
前記光活性化合物が、以下の式を有する、項目４１に記載の可視透過性光起電力デバイス。
【化１８１】
2020524404.tif 000027
（項目５５）
前記光活性化合物が、以下の式を有し、
【化１８２】
2020524404.tif 000028
式中、各Ａは、独立して１つ以上のＲ基置換基を有する縮合多環式環基である、項目４１に記載の可視透過性光起電力デバイス。
（項目５６）
前記光活性化合物が、以下の式を有する、項目５５に記載の可視透過性光起電力デバイス。
【化１８３】
2020524404.tif 000029
（項目５７）
前記光活性化合物が、以下の式を有する、項目５６に記載の可視透過性光起電力デバイス。
【化１８４】
2020524404.tif 000030
（項目５８）
前記光活性化合物が、以下の式を有する、項目４１に記載の可視透過性光起電力デバイス。
【化１８５】
2020524404.tif 000031
（項目５９）
前記光活性化合物が、以下の式を有する、項目５８に記載の可視透過性光起電力デバイス。
【化１８６】
2020524404.tif 000032
（項目６０）
可視透過性基板と、
前記可視透過性基板に結合された第１の可視透過性電極と、
前記第１の可視透過性電極の上にある第２の可視透過性電極と、
前記第１の可視透過性電極と前記第２の可視透過性電極との間の第１の可視透過性活性層であって、前記第１の可視透過性光活性層が、以下の式を有する光活性化合物を含み、
【化１８７】
2020524404.tif 000033
式中、
前記光活性化合物は、第１の最大近赤外吸収強度および第１の最大可視吸収強度を示し、前記第１の最大近赤外吸収強度が、前記第１の最大可視吸収強度よりも大きく、
Ｍは、金属であり、
各Ｒ基は、独立して水素、ハロゲン、シアノ基、置換もしくは非置換アルキル基、置換もしくは非置換アルケニル基、置換もしくは非置換芳香族基、置換もしくは非置換縮合芳香族基、置換もしくは非置換複素芳香族基、置換もしくは非置換の縮合複素芳香族基、または置換もしくは非置換アルコキシ基であるか、あるいは２つ以上のＲ基が置換もしくは非置換環基または置換もしくは非置換縮合環基を形成する、第１の可視透過性光活性層と、
前記第１の可視透過性電極と前記第２の可視透過性電極との間の第２の可視透過性光活性層であって、近赤外線または紫外線での第２の最大吸収強度および第２の最大可視吸収強度を示し、前記第２の最大吸収強度が、前記第２の最大可視吸収強度よりも大きい、第２の可視透過性光活性層と、を含む、可視透過性光起電力デバイス。
（項目６１）
可視透過性基板と、
前記可視透過性基板に結合された第１の可視透過性電極と、
前記第１の可視透過性電極の上にある第２の可視透過性電極と、
前記第１の可視透過性電極と前記第２の可視透過性電極との間の第１の可視透過性活性層であって、前記第１の可視透過性活性層が、紫外線電子受容体（ＵＶ受容体）分子を含む受容体材料を含み、前記ＵＶ受容体系材料が、光活性化合物であり、第１の最大紫外線吸収強度および第１の最大可視吸収強度を示し、前記第１の最大紫外線吸収強度が、前記第１の最大可視吸収強度よりも大きい、第１の可視透過性活性層と、
前記第１の可視透過性電極と前記第２の可視透過性電極との間の第２の可視透過性活性層であって、前記第２の可視透過性活性層が、近赤外での第２の最大吸収強度および第２の最大可視吸収強度を示す供与体材料を含み、前記第２の最大吸収強度が、前記第２の最大可視吸収強度よりも大きい、第２の可視透過性活性層と、を含む、可視透過性光起電力デバイス。
（項目６２）
前記第１の最大可視吸収強度が、前記第１の最大紫外線吸収強度の０．１％〜１０％である、項目６１に記載の可視透過性光起電力デバイス。
（項目６３）
前記第１の最大可視吸収強度が、前記第１の最大紫外線吸収強度の０．１％〜５％である、項目６２に記載の可視透過性光起電力デバイス。
（項目６４）
前記第１の可視透過性光活性層および前記第２の可視透過性光活性層が、独立して１ｎｍ〜３００ｎｍの厚さを有する、項目６１に記載の可視透過性光起電力デバイス。
（項目６５）
前記第１の可視透過性光活性層および前記第２の可視透過性光活性層が、別個の、混合された、または部分的に混合された層に対応する、項目６１に記載の可視透過性光起電力デバイス。
（項目６６）
前記受容体材料が、可視透過性である、項目６１に記載の可視透過性光起電力デバイス。
（項目６７）
前記第１の可視透過性光活性層が、前記第１の可視透過性電極に結合されているか、または、前記第１の可視透過性光活性層が、前記第２の可視透過性電極に結合されている、項目６１に記載の可視透過性光起電力デバイス。
（項目６８）
前記ＵＶ受容体分子が、ナフタレンテトラカルボン酸ジイミド、ナフタレンテトラカルボン酸ジイミド誘導体、ビスイミドコロネン、ビスイミドコロネン誘導体、フルオランテン、フルオランテン誘導体、コランヌレン、コランヌレン誘導体、およびそれらの組み合わせからなる群から選択される、項目６１に記載の可視透過性光起電力デバイス。
（項目６９）
前記ナフタレンテトラカルボン酸ジイミドが、式：
【化１８８】
2020524404.tif 000034
またはその誘導体を有し、式中、
Ｘ１、Ｘ２、Ｘ３、Ｘ４は、アリール、ヘテロアリール、アルキル、アルケニル、アルキニル、シクロアルキル、ヘテロシクリルからなる群から独立して選択され、
Ｒ１およびＲ２は、Ｈ、アリール、ヘテロアリール、アルキル、アルケニル、アルキニル、シクロアルキル、およびヘテロシクリルからなる群から独立して選択される、項目６８に記載の可視透過性光起電力デバイス。
（項目７０）
前記ナフタレンテトラカルボン酸ジイミドが、式：
【化１８９】
2020524404.tif 000035
またはその誘導体を有し、式中、
各Ｘは、Ｆ、Ｃｌ、Ｂｒ、アルキル、アルコキシ、およびアリールからなる群から独立して選択され、
各添字ｎは、独立して０、１、２、３、４、または５であり、
各Ｙは、Ｈ、アルキル、非置換アリール、または置換アリールからなる群から独立して選択され、
「Ａｒ」とマークされた各環は、独立して選択されたアリール基である、項目６８に記載の可視透過性光起電力デバイス。
（項目７１）
前記ナフタレンテトラカルボン酸ジイミドが、式：
【化１９０】
2020524404.tif 000036
またはその誘導体を有し、式中、
各Ｘおよび各Ｙは、Ｆ、Ｃｌ、Ｂｒ、アルキル、アルコキシ、およびアリールからなる群から独立して選択され、
添字ｎは、独立して０、１、２、３、４、または５であり、
各添字ｍは、独立して０、１、または２であり、
「Ａｒ」とマークされた各環は、独立して選択されたアリール基である、項目６８に記載の可視透過性光起電力デバイス。
（項目７２）
前記ナフタレンテトラカルボン酸ジイミドが、式：
【化１９１】
2020524404.tif 000037
またはその誘導体を有し、式中、
架橋基（Ｂ）は、直接共有結合、アリーレンリンカー、ヘテロアリーレンリンカー、アルキレンリンカー、またはヘテロアルキレンリンカーであり、
Ｘ１、Ｘ２、Ｘ３、Ｘ４、Ｘ５、およびＸ６の各々は、Ｈ、アリール、ヘテロアリール、アルキル、アルケニル、アルキニル、シクロアルキル、ヘテロシクリル、およびハロゲンからなる群から独立して選択され、
Ｒ１、Ｒ２、Ｒ３、およびＲ４の各々は、Ｈ、アリール、ヘテロアリール、アルキル、アルケニル、アルキニル、シクロアルキル、およびヘテロシクリルからなる群から独立して選択される、項目６８に記載の可視透過性光起電力デバイス。
（項目７３）
前記ナフタレンテトラカルボン酸ジイミドが、以下からなる群から選択される、項目６８に記載の可視透過性光起電力デバイス。
【化１９２】
2020524404.tif 000038
（項目７４）
前記ビスイミドコロネンが、式：
【化１９３】
2020524404.tif 000039
またはその誘導体を有し、式中、
各Ｒは、Ｈ、アリール、ヘテロアリール、アルキル、アルケニル、アルキニル、シクロアルキル、ヘテロシクリル、および電子求引基（例えば、ＣＮ、ハロゲンなど）からなる群から独立して選択される、項目６８に記載の可視透過性光起電力デバイス。
（項目７５）
前記フルオランテンが、式：
【化１９４】
2020524404.tif 000040
またはその誘導体を有し、式中、
Ｒは、Ｈ、アリール、ヘテロアリール、アルキル、アルケニル、アルキニル、シクロアルキル、およびヘテロシクリルからなる群から選択され、
ＸおよびＹは、Ｈおよび電子求引基（例えば、ＣＮ、ハロゲンなど）からなる群から独立して選択され、
Ｚ１およびＺ２は、Ｈ、アリール、ヘテロアリール、アルキル、アルケニル、アルキニル、シクロアルキル、およびヘテロシクリルからなる群から独立して選択される、項目６８に記載の可視透過性光起電力デバイス。
（項目７６）
前記フルオランテンが、以下からなる群から選択される、項目６８に記載の可視透過性光起電力デバイス。
【化１９５】
2020524404.tif 000041
（項目７７）
前記コランヌレンが、式：
【化１９６】
2020524404.tif 000042
またはその誘導体を有し、式中、
各Ｒは、Ｈおよび電子求引基（例えば、ＣＮ、ハロゲンなど）からなる群から独立して選択される、項目６８に記載の可視透過性光起電力デバイス。
（項目７８）
前記供与体材料が、ホウ素−ジピロメテン化合物、フタロシアニン、ナフタロシアニン、ニッケルジチオレート化合物、ジシアノ−インダンジオン、ベンゾチアジアゾール、ベンゾ−ビス−チアジアゾール、ジケトピロロピロールジフェニチエニルアミン、またはそれらの組み合わせを含む、項目６８に記載の可視透過性光起電力デバイス。
（項目７９）
可視透過性基板と、
前記可視透過性基板に結合された第１の可視透過性電極と、
前記第１の可視透過性電極の上にある第２の可視透過性電極と、
前記第１の可視透過性電極と前記第２の可視透過性電極との間の第１の可視透過性活性層であって、前記第１の可視透過性光活性層が、第１の最大近赤外または紫外線吸収強度および第１の最大可視吸収強度を示す光活性化合物を含み、前記第１の最大近赤外または紫外線吸収強度が、前記第１の最大可視吸収強度よりも大きく、前記光活性化合物が、テトラシアノキノン型チオフェン化合物、テトラシアノインダセン化合物、カルバゾールチアポルフィリン、またはジチオフェンスクアリン化合物である、第１の可視透過性活性層と、
前記第１の可視透過性電極と前記第２の可視透過性電極との間の第２の可視透過性光活性層であって、近赤外線または紫外線での第２の最大吸収強度および第２の最大可視吸収強度を示し、前記第２の最大吸収強度が、前記第２の最大可視吸収強度よりも大きい、第２の可視透過性光活性層と、を含む、可視透過性光起電力デバイス。
（項目８０）
前記第２の可視透過性光活性層が、ホウ素−ジピロメテン系化合物を含む、項目７９に記載の可視透過性光起電力デバイス。
（項目８１）
前記第２の可視透過性光活性層が、紫外線受容体分子を含む、項目７９に記載の可視透過性光起電力デバイス。
（項目８２）
前記光活性化合物が、電子受容体材料として機能し、前記第２の可視透過性光活性層が、電子供与体材料を含む、項目７９に記載の可視透過性光起電力デバイス。
（項目８３）
前記光活性化合物が、電子供与体材料として機能し、前記第２の可視透過性光活性層が、電子受容体材料を含む、項目７９に記載の可視透過性光起電力デバイス。
（項目８４）
前記第１の可視透過性光活性層および前記第２の可視透過性光活性層が、独立して１ｎｍ〜３００ｎｍの厚さを有する、項目７９に記載の可視透過性光起電力デバイス。
（項目８５）
前記第１の可視透過性光活性層および前記第２の可視透過性光活性層が、別個の、混合された、または部分的に混合された層に対応する、項目７９に記載の可視透過性光起電力デバイス。
（項目８６）
前記光活性化合物が、可視透過性である、項目７９に記載の可視透過性光起電力デバイス。
（項目８７）
前記第１の可視透過性光活性層が、前記第１の可視透過性電極に結合されているか、または、前記第１の可視透過性光活性層が、前記第２の可視透過性電極に結合されている、項目７９に記載の可視透過性光起電力デバイス。
（項目８８）
前記光活性化合物が、テトラシアノキノン型チオフェン化合物である、項目７９に記載の可視透過性光起電力デバイス。
（項目８９）
前記光活性化合物が、以下の式を有するテトラシアノキノン型チオフェン化合物であり、
【化１９７】
2020524404.tif 000043
式中、
各Ｒ基は、独立して水素、ハロゲン、シアノ基、置換もしくは非置換アルキル基、置換もしくは非置換芳香族基、置換もしくは非置換縮合芳香族基、置換もしくは非置換複素芳香族基、置換もしくは非置換縮合複素芳香族基、置換もしくは非置換アミン基、または置換もしくは非置換アルコキシ基であるか、あるいは２つ以上のＲ基が置換もしくは非置換環基または置換もしくは非置換縮合環基を形成し、
ｎは、０、１、２、３、４、５、６、または７であり、
各Ｘは、独立してＯ、Ｎ−Ｒ、Ｓ、またはＳｅである、項目７９に記載の可視的に透過性光起電力デバイス。
（項目９０）
前記光活性化合物が、式：
【化１９８】
2020524404.tif 000044
を有し、式中、
ｍは、０、１、２、３、４、または５である、項目８９に記載の可視透過性光起電力デバイス。
（項目９１）
前記光活性化合物が、以下の式を有する、項目９０に記載の可視透過性光起電力デバイス。
【化１９９】
2020524404.tif 000045
（項目９２）
前記光活性化合物が、以下の式を有する、項目９１に記載の可視透過性光起電力デバイス。
【化２００】
2020524404.tif 000046
（項目９３）
前記光活性化合物が、テトラシアノインダセン化合物である、項目７９に記載の可視透過性光起電力デバイス。
（項目９４）
前記光活性化合物が、以下の式を有するテトラシアノインダセン化合物であり、
【化２０１】
2020524404.tif 000047
、式中、
各Ａは、独立して、１つ以上のＲ基置換基を含む縮合または非縮合の芳香族または複素芳香族基であり、
各Ｒ基は、独立して水素、ハロゲン、シアノ基、置換もしくは非置換アルキル基、置換もしくは非置換芳香族基、置換もしくは非置換縮合芳香族基、置換もしくは非置換複素芳香族基、置換もしくは非置換縮合複素芳香族基、置換もしくは非置換アミン基、または置換もしくは非置換アルコキシ基であるか、あるいは２つ以上のＲ基が置換もしくは非置換環基または置換もしくは非置換縮合環基を形成する、項目７９に記載の可視透過性光起電力デバイス。
（項目９５）
前記光活性化合物が、以下の式を有する、項目９４に記載の可視透過性光起電力デバイス。
【化２０２】
2020524404.tif 000048
（項目９６）
前記光活性化合物が、以下の式を有するカルバゾールチアポルフィリン化合物であり、
【化２０３】
2020524404.tif 000049
式中、
各Ｒ基は、独立して水素、ハロゲン、シアノ基、置換もしくは非置換アルキル基、置換もしくは非置換芳香族基、置換もしくは非置換縮合芳香族基、置換もしくは非置換複素芳香族基、置換もしくは非置換縮合複素芳香族基、置換もしくは非置換アミン基、または置換もしくは非置換アルコキシ基であるか、あるいは２つ以上のＲ基が置換もしくは非置換環基または置換もしくは非置換縮合環基を形成する、項目７９に記載の可視透過性光起電力デバイス。
（項目９７）
前記光活性化合物が、ジチオフェンスクアリン化合物である、項目７９に記載の可視透過性光起電力デバイス。
（項目９８）
前記光活性化合物が、以下の式を有するジチオフェンスクアリン化合物であり、
【化２０４】
2020524404.tif 000050
式中、
各Ｒ基は、独立して水素、ハロゲン、シアノ基、置換もしくは非置換アルキル基、置換もしくは非置換芳香族基、置換もしくは非置換縮合芳香族基、置換もしくは非置換複素芳香族基、置換もしくは非置換縮合複素芳香族基、置換もしくは非置換アミン基、または置換もしくは非置換アルコキシ基であるか、あるいは２つ以上のＲ基が置換もしくは非置換環基または置換もしくは非置換縮合環基を形成する、項目７９に記載の可視透過性光起電力デバイス。
（項目９９）
可視透過性基板と、
前記可視透過性基板に結合された第１の可視透過性電極と、
前記第１の可視透過性電極の上にある第２の可視透過性電極と、
前記第１の可視透過性電極と前記第２の可視透過性電極との間の第１の可視透過性活性層であって、前記第１の可視透過性活性層が、フタロシアニン系材料を含み、前記フタロシアニン系材料が、光活性化合物であり、第１の最大近赤外線吸収強度および第１の最大可視吸収強度を示し、前記第１の最大近赤外線吸収強度が、前記第１の最大可視吸収強度よりも大きい、第１の可視透過性活性層と、
前記第１の可視透過性電極と前記第２の可視透過性電極との間の第２の可視透過性活性層であって、近赤外線または紫外線での第２の最大吸収強度および第２の最大可視吸収強度を示し、前記第２の最大吸収強度が、前記第２の最大可視吸収強度よりも大きい、第２の可視透過性活性層と、を含む、可視透過性光起電力デバイス。
（項目１００）
前記第２の可視透過性光活性層が、第２のフタロシアニン系材料を含む、項目９９に記載の可視透過性光起電力デバイス。
（項目１０１）
前記第２の可視透過性光活性層が、ホウ素−ジピロメテン系化合物を含む、項目９９に記載の可視透過性光起電力デバイス。
（項目１０２）
前記フタロシアニン系材料が、電子受容体材料として機能し、前記第２の可視透過性光活性層が、電子供与体材料を含む、項目９９に記載の可視透過性光起電力デバイス。
（項目１０３）
前記フタロシアニン系材料が、電子供与体材料として機能し、前記第２の可視透過性光活性層が、電子受容体材料を含む、項目９９に記載の可視透過性光起電力デバイス。
（項目１０４）
前記第１の可視透過性光活性層が、前記第１の可視透過性電極に結合されているか、または、前記第１の可視透過性光活性層が、前記第２の可視透過性電極に結合されている、項目９９に記載の可視透過性光起電力デバイス。
（項目１０５）
前記第１の可視透過性光活性層および前記第２の可視透過性光活性層が、別個の、混合された、または部分的に混合された層に対応する、項目９９に記載の可視透過性光起電力デバイス。
（項目１０６）
前記フタロシアニン系材料が、可視透過性である、項目９９に記載の可視透過性光起電力デバイス。
（項目１０７）
前記フタロシアニン系が、フタロシアニンを含む、項目９９に記載の可視透過性光起電力デバイス。
（項目１０８）
前記フタロシアニンが、式：
【化２０５】
2020524404.tif 000051
またはその誘導体を有し、式中、
Ｍは、Ｓｎ、ＳｎＣｌ２、ＳｎＯ、Ｐｂ、Ｍｇ、Ｍｎ、ＡｌＣｌ、ＡｌＯＨ、ＧａＣｌ、ＭｎＣｌ、ＳｉＣｌ２、Ｓｉ（ＯＨ）２、ＰｂＣｌ２、ＶＯ、Ｃｏ、Ｆｅ、ＦｅＣｌ、Ｎｉ、ＴｉＯ、およびＴｉＣｌ２からなる群から選択され、
Ｒ１〜Ｒ１６の各々は、独立して、Ｈ、Ｆ、Ｃｌおよび電子求引基からなる群から選択される、項目１０７に記載の可視透過性光起電力デバイス。
（項目１０９）
前記フタロシアニンが、式：
【化２０６】
2020524404.tif 000052
またはその誘導体を有し、式中、
各Ｘおよび各Ｙは、Ｈ、Ｆ、Ｃｌ、Ｂｒ、アルコキシ、アルキル、およびアリールからなる群から独立して選択され、
Ｍは、金属であり、
Ｚは、Ｃｌ、＝Ｏ、および−ＯＨからなる群から選択される、項目１０７に記載の可視透過性光起電力デバイス。
（項目１１０）
Ｍが、Ｃｕ、Ｆｅ、Ｃｏ、Ｍｎ、Ａｌ、およびＳｎからなる群から選択される、項目１０９に記載の可視透過性光起電力デバイス。
（項目１１１）
前記フタロシアニンが、式：
【化２０７】
2020524404.tif 000053
またはその誘導体を有し、式中、
Ｒ１〜Ｒ８の各々は、アルキル、シクロアルキル、アルケニル、アルキニル、アリール、ヘテロアリール、シクロアルキル、およびヘテロシクリルからなる群から独立して選択され、
各Ｘは、Ｏ、Ｓ、Ｓｅ、およびＴｅからなる群から独立して選択され、
Ｍは、金属である、項目１０７に記載の可視透過性光起電力デバイス。
（項目１１２）
Ｍが、Ｃｕ、Ｃｏ、Ｎｉ、Ｚｎ、Ｍｇ、ＣｌＡｌ、ＳｎＣｌ２、Ｐｂ、Ｐｔ、およびＰｄからなる群から選択される、項目１１１に記載の可視透過性光起電力デバイス。
（項目１１３）
前記フタロシアニン系が、ナフタロシアニンを含む、項目９９に記載の可視透過性光起電力デバイス。
（項目１１４）
前記ナフタロシアニンが、式：
【化２０８】
2020524404.tif 000054
またはその誘導体を有し、式中、
Ｍは、Ｓｎ、ＳｎＣｌ２、ＳｎＯ、Ｐｂ、Ｍｇ、Ｍｎ、ＡｌＣｌ、ＡｌＯＨ、ＧａＣｌ、ＭｎＣｌ、ＳｉＣｌ２、Ｓｉ（ＯＨ）２、ＰｂＣｌ２、ＶＯ、Ｃｏ、Ｆｅ、ＦｅＣｌ、Ｎｉ、ＴｉＯ、およびＴｉＣｌ２からなる群から選択され、
Ｒ１〜Ｒ２４の各々は、Ｈ、Ｆ、Ｃｌおよび電子求引基からなる群から独立して選択される、項目１１３に記載の可視透過性光起電力デバイス。
（項目１１５）
前記ナフタロシアニンが、式：
【化２０９】
2020524404.tif 000055
またはその誘導体を有し、式中、
Ｒ１〜Ｒ６の各々は、アルキル、シクロアルキル、アルケニル、アルキニル、アリール、ヘテロアリール、シクロアルキル、およびヘテロシクリルからなる群から独立して選択され、
各Ｘは、Ｏ、Ｓ、Ｓｅ、およびＴｅからなる群から独立して選択され、
Ｍは、金属である、項目１１３に記載の可視透過性光起電力デバイス。
（項目１１６）
Ｍが、Ｃｕ、Ｃｏ、Ｎｉ、Ｚｎ、Ｍｇ、ＣｌＡｌ、ＳｎＣｌ２、Ｐｂ、Ｐｔ、およびＰｄからなる群から選択される、項目１１５に記載の可視透過性光起電力デバイス。
（項目１１７）
前記フタロシアニンが、式：
【化２１０】
2020524404.tif 000056
を有し、式中、
Ｍは、金属であり、
Ａ１、Ａ２、Ａ３、およびＡ４は、それぞれ置換または非置換の縮合芳香環基であり、Ａ１は、Ａ２、Ａ３、またはＡ４のうちの少なくとも１つとは異なる数の縮合環を含む、項目９９に記載の可視透過性光起電力デバイス。
（項目１１８）
前記フタロシアニン系材料が、以下からなる群から選択される１つ以上の化合物を含む、項目１１７に記載の可視透過性光起電力デバイス。
【化２１１】
2020524404.tif 000057
（項目１１９）
前記フタロシアニン系材料が、以下からなる群から選択される１つ以上の化合物を含む、項目９９に記載の可視透過性光起電力デバイス。
【化２１２−１】
2020524404.tif 000058
【化２１２−２】
2020524404.tif 000059